(57)【要約】  下記式（Ｉａ）、（Ｉｂ）、（IIａ）、（IIｂ）、（III）、（IVa）又は（IVb）で表されるいずれかの化合物を少なくとも１つ以上含む有機エレクトロルミネッセンス素子用材料。2009008277.tif 000053
2009008277.tif 000002
【特許請求の範囲】
【請求項１】
下記式（Ｉａ）又は（Ｉｂ）で表されるいずれかの化合物を少なくとも１つ以上含む有機エレクトロルミネッセンス素子用材料。
【化３６】
2009008277.tif 000046
（式中、Ｒ１〜Ｒ６は、互いに同一でも異なっていてもよく、水素原子、ハロゲン原子、シアノ基、アルキル基、アリール基、フルオロアルキル基、アルコキシ基、アリーロキシ基、又は複素環である。Ｒ１〜Ｒ６で互いに隣接するものは結合して、それぞれ芳香環又は複素環を形成していてもよく、芳香環又は複素環は置換基を有していてもよい。）
【請求項２】
下記式（IIａ）又は（IIｂ）で表されるいずれかの化合物を少なくとも１つ以上含む有機エレクトロルミネッセンス素子用材料。
【化３７】
2009008277.tif 000047
（式中、Ｒ７〜Ｒ１４は、互いに同一でも異なっていてもよく、水素原子、ハロゲン原子、シアノ基、アルキル基、アリール基、フルオロアルキル基、アルコキシ基、アリーロキシ基、又は複素環である。Ｒ７〜Ｒ１４で互いに隣接するものは結合して、それぞれ芳香環又は複素環を形成していてもよく、芳香環又は複素環は置換基を有していてもよい。）
【請求項３】
下記式（III）で表される化合物を含む有機エレクトロルミネッセンス素子用材料。
【化３８】
2009008277.tif 000048
（式中、Ｒ１５〜Ｒ２４は、互いに同一でも異なっていてもよく、水素原子、ハロゲン原子、シアノ基、アルキル基、アリール基、フルオロアルキル基、アルコキシ基、アリーロキシ基、又は複素環である。Ｒ１５〜Ｒ２４で互いに隣接するものは結合して、それぞれ芳香環又は複素環を形成していてもよく、芳香環又は複素環は置換基を有していてもよい。
Ｘは、単結合、−Ｏ−、−ＣＯ−、−Ｓ−、−ＳＯ−、−ＳＯ２−、又は−ＣＲ２５Ｒ２６−であり、Ｒ２５、Ｒ２６は各々、水素原子、ハロゲン原子、アルキル基、アリール基、又はフルオロアルキル基であり、Ｒ２５とＲ２６は互いに結合して環を形成していてもよい。）
【請求項４】
下記式（IVａ）又は（IVｂ）で表されるいずれかの化合物を少なくとも１つ以上含む有機エレクトロルミネッセンス素子用材料。
【化３９】
2009008277.tif 000049
（式中、Ｒ３０〜Ｒ４５は、互いに同一でも異なっていてもよく、水素原子、ハロゲン原子、シアノ基、アルキル基、アリール基、フルオロアルキル基、アルコキシ基、アリーロキシ基、又は複素環である。Ｒ３０〜Ｒ３７で互いに隣接するものは結合して、それぞれ芳香環又は複素環を形成していてもよく、芳香環又は複素環は置換基を有していてもよい。
但し、（IVａ）で表される化合物又は（IVｂ）で表される化合物は、その構造中にフッ素原子を６個以上を含む。）
【請求項５】
アセトニトリル溶液中での還元電位が−１．０Ｖ（ｖｓＦｃ＋／Ｆｃ；ここでＦｃはフェロセンを示す）以上である請求項１〜４のいずれか一項に記載の有機エレクトロルミネッセンス素子用材料。
【請求項６】
正孔注入材料である請求項１〜５のいずれか一項に記載の有機エレクトロルミネッセンス素子用材料。
【請求項７】
陽極と陰極の間に有機薄膜層を有し、
前記有機薄膜層が、陽極側から正孔注入層、正孔輸送層、発光層及び電子輸送層をこの順に含む積層体であり、
前記正孔注入層が請求項１〜６のいずれか一項に記載の有機エレクトロルミネッセンス素子用材料を含有する有機エレクトロルミネッセンス素子。
【請求項８】
前記正孔注入層が、さらに、下記式（Ｖ）で表されるフェニレンジアミン化合物を含有する請求項７に記載の有機エレクトロルミネッセンス素子。
【化４０】
2009008277.tif 000050
（式中、Ｒ６１〜Ｒ６６は、それぞれ互いに同一でも異なっていてもよく、水素原子、ハロゲン原子、トリフルオロメチル基、アルキル基、アリール基又は複素環であり、あるいは結合しているフェニル基とともに、ナフタレン骨格、カルバゾール骨格又はフルオレン骨格を形成してもよい。ｎは１又は２である。）
【請求項９】
下記式（Ｉａ）、（Ｉｂ）、（IIａ）、（IIｂ）、（III）、（IVa）又は（IVb）で表されるいずれかの化合物。
【化４１】
2009008277.tif 000051
（式中、Ｒ１〜Ｒ２４は、互いに同一でも異なっていてもよく、水素原子、ハロゲン原子、シアノ基、アルキル基、アリール基、フルオロアルキル基、アルコキシ基、アリーロキシ基、又は複素環である。Ｒ１〜Ｒ２４で互いに隣接するものは結合して、それぞれ芳香環又は複素環を形成していてもよく、芳香環又は複素環は置換基を有していてもよい。
Ｘは、単結合、−Ｏ−、−ＣＯ−、−Ｓ−、−ＳＯ−、−ＳＯ２−、又は−ＣＲ２５Ｒ２６−であり、Ｒ２５、Ｒ２６は各々、水素原子、ハロゲン原子、アルキル基、アリール基、又はフルオロアルキル基であり、Ｒ２５とＲ２６は互いに結合して環を形成していてもよい。
但し、式（IIa）又は式（IIb）のＲ７〜Ｒ１４の少なくとも１つはフッ素原子、フルオロアルキル基又はシアノ基である。）
【化４２】
2009008277.tif 000052
（式中、Ｒ３０〜Ｒ４５は、互いに同一でも異なっていてもよく、水素原子、ハロゲン原子、シアノ基、アルキル基、アリール基、フルオロアルキル基、アルコキシ基、アリーロキシ基、又は複素環である。Ｒ３０〜Ｒ３７で互いに隣接するものは結合して、それぞれ芳香環又は複素環を形成していてもよく、芳香環又は複素環は置換基を有していてもよい。
但し、（IVａ）で表される化合物又は（IVｂ）で表される化合物は、その構造中にフッ素原子を６個以上を含む。）
【発明の詳細な説明】
【技術分野】
【０００１】
本発明は、有機エレクトロルミネッセンス素子用材料及びそれを用いた有機エレクトロルミネッセンス素子に関する。
【背景技術】
【０００２】
有機エレクトロルミネッセンス素子（以下、「エレクトロルミネッセンス」を「ＥＬ」と略記することがある）は、電界を印可することにより、陽極より注入された正孔と陰極より注入された電子の再結合エネルギーにより蛍光性物質が発光する原理を利用した自発光素子である。【０００３】
イーストマン・コダック社のＣ．Ｗ．Ｔａｎｇ等による積層型素子による低電圧駆動有機ＥＬ素子の報告がなされて以来、有機材料を構成材料とする有機ＥＬ素子に関する研究が盛んに行われている。
Ｔａｎｇ等が報告した有機ＥＬ素子は、トリス（８−ヒドロキシキノリノールアルミニウム）を発光層に、トリフェニルジアミン誘導体を正孔輸送層にする積層構造を有する。積層構造の利点としては、発光層への正孔の注入効率を高めること、陰極より注入された電子をブロックして再結合により生成する励起子の生成効率を高めること、及び発光層内で生成した励起子を閉じ込めること等が挙げられる。【０００４】
有機ＥＬ素子の積層構造としては、正孔輸送（注入）層、電子輸送性発光層の二層型、又は正孔輸送（注入）層、発光層、電子輸送（注入）層の３層型等がよく知られている。こうした積層型構造素子では、注入された正孔と電子の再結合効率を高めるため、素子構造や形成方法の工夫がなされている。【０００５】
従来、有機ＥＬ素子に用いられる正孔輸送材料として、芳香族ジアミン誘導体や芳香族縮合環ジアミン誘導体が知られていた。
しかしながら、これらの芳香族ジアミン誘導体を正孔輸送材料に用いた有機ＥＬ素子で十分な発光輝度を得るには、印加電圧を高くする必要があるため、素子寿命の低下や消費電力が大きくなる等の問題を生じていた。【０００６】
それらの問題の解決法として、有機ＥＬ素子の正孔注入層にルイス酸等の電子受容性化合物をドープしたり、あるいは電子受容性化合物を単独で注入層とする方法が提案されている（特許文献１〜７等）。ただし、特許文献１〜４で用いられている電子受容性化合物は、有機ＥＬ素子の製造工程において取扱い上、不安定であったり、あるいは有機ＥＬ素子駆動時において、耐熱性等の安定性が不足し、寿命が低下する等の問題があった。
また、特許文献３、５〜７等に例示されている電子受容性化合物であるテトラフルオロテトラシアノキノジメタン（ＴＣＮＱＦ４）は、分子量が小さく、また、フッ素で置換されていることにより、昇華性が高く、有機ＥＬ素子を真空蒸着で作製する際に装置内に拡散し、装置や素子を汚染する恐れがあった。
【特許文献１】特開２００３−０３１３６５号公報
【特許文献２】特開２００１−２９７８８３号公報
【特許文献３】特開２０００−１９６１４０号公報
【特許文献４】特開平１１−２５１０６７号公報
【特許文献５】特開平４−２９７０７６号公報
【特許文献６】特表２００４−５１４２５７号公報
【特許文献７】ＵＳ２００５／０２５５３３４Ａ１
【０００７】
本発明は上述の問題に鑑みなされたものであり、有機ＥＬ素子の構成材料として好適な電子受容性材料を提供することを目的とする。
【発明の開示】
【０００８】
本発明者らは鋭意研究した結果、テトラカルボン酸無水物誘導体とジアミン化合物とを反応させることで得られる本発明の化合物に着目した。これらの化合物は、分子平面性を保持し、熱的に安定である。また、分子内に下記の構造ユニットを有していることから電子受容性も高い。さらに、特定の置換基を導入することで、電子受容性をより高めたり、結晶性を変化することが可能である。
【０００９】
例えば、米国特許５０７７１４２号には、有機ＥＬ素子の電子輸送材料として、無置換のペリレンテトラカルボン酸ベンズイミダゾールを開示している。しかし、無置換のペリレンテトラカルボン酸ベンズイミダゾールは、溶解性が低い、蒸着温度が高い等の問題があった。本発明者らは、これにフッ素原子等を導入することにより、溶解性や蒸着温度が改良され、さらに電子受容性も向上することを見出した。
【化１】
2009008277.tif 000003
【００１０】
これらの特徴を有する本発明の化合物を有機ＥＬ素子、特に正孔注入層に適用した場合、駆動電圧の低電圧化や長寿命化を実現できることを見出した。
【００１１】
本発明によれば、以下の有機ＥＬ素子用材料等が提供される。
１．下記式（Ｉａ）又は（Ｉｂ）で表されるいずれかの化合物を少なくとも１つ以上含む有機エレクトロルミネッセンス素子用材料。
【化２】
2009008277.tif 000004
（式中、Ｒ１〜Ｒ６は、互いに同一でも異なっていてもよく、水素原子、ハロゲン原子、シアノ基、アルキル基、アリール基、フルオロアルキル基、アルコキシ基、アリーロキシ基、又は複素環である。Ｒ１〜Ｒ６で互いに隣接するものは結合して、それぞれ芳香環又は複素環を形成していてもよく、芳香環又は複素環は置換基を有していてもよい。）
２．下記式（IIａ）又は（IIｂ）で表されるいずれかの化合物を少なくとも１つ以上含む有機エレクトロルミネッセンス素子用材料。
【化３】
2009008277.tif 000005
（式中、Ｒ７〜Ｒ１４は、互いに同一でも異なっていてもよく、水素原子、ハロゲン原子、シアノ基、アルキル基、アリール基、フルオロアルキル基、アルコキシ基、アリーロキシ基、又は複素環である。Ｒ７〜Ｒ１４で互いに隣接するものは結合して、それぞれ芳香環又は複素環を形成していてもよく、芳香環又は複素環は置換基を有していてもよい。）
３．下記式（III）で表される化合物を含む有機エレクトロルミネッセンス素子用材料。
【化４】
2009008277.tif 000006
（式中、Ｒ１５〜Ｒ２４は、互いに同一でも異なっていてもよく、水素原子、ハロゲン原子、シアノ基、アルキル基、アリール基、フルオロアルキル基、アルコキシ基、アリーロキシ基、又は複素環である。Ｒ１５〜Ｒ２４で互いに隣接するものは結合して、それぞれ芳香環又は複素環を形成していてもよく、芳香環又は複素環は置換基を有していてもよい。
Ｘは、単結合、−Ｏ−、−ＣＯ−、−Ｓ−、−ＳＯ−、−ＳＯ２−、又は−ＣＲ２５Ｒ２６−であり、Ｒ２５、Ｒ２６は各々、水素原子、ハロゲン原子、アルキル基、アリール基、又はフルオロアルキル基であり、Ｒ２５とＲ２６は互いに結合して環を形成していてもよい。）
４．下記式（IVａ）又は（IVｂ）で表されるいずれかの化合物を少なくとも１つ以上含む有機エレクトロルミネッセンス素子用材料。
【化５】
2009008277.tif 000007
（式中、Ｒ３０〜Ｒ４５は、互いに同一でも異なっていてもよく、水素原子、ハロゲン原子、シアノ基、アルキル基、アリール基、フルオロアルキル基、アルコキシ基、アリーロキシ基、又は複素環である。Ｒ３０〜Ｒ３７で互いに隣接するものは結合して、それぞれ芳香環又は複素環を形成していてもよく、芳香環又は複素環は置換基を有していてもよい。
但し、（IVａ）で表される化合物又は（IVｂ）で表される化合物は、その構造中にフッ素原子を６個以上を含む。）
５．アセトニトリル溶液中での還元電位が−１．０Ｖ（ｖｓＦｃ＋／Ｆｃ；ここでＦｃはフェロセンを示す）以上である１〜４のいずれかに記載の有機エレクトロルミネッセンス素子用材料。
６．正孔注入材料である１〜５のいずれかに記載の有機エレクトロルミネッセンス素子用材料。
７．陽極と陰極の間に有機薄膜層を有し、
前記有機薄膜層が、陽極側から正孔注入層、正孔輸送層、発光層及び電子輸送層をこの順に含む積層体であり、
前記正孔注入層が１〜６のいずれかに記載の有機エレクトロルミネッセンス素子用材料を含有する有機エレクトロルミネッセンス素子。
８．前記正孔注入層が、さらに、下記式（Ｖ）で表されるフェニレンジアミン化合物を含有する７に記載の有機エレクトロルミネッセンス素子。
【化６】
2009008277.tif 000008
（式中、Ｒ６１〜Ｒ６６は、それぞれ互いに同一でも異なっていてもよく、水素原子、ハロゲン原子、トリフルオロメチル基、アルキル基、アリール基又は複素環であり、あるいは結合しているフェニル基とともに、ナフタレン骨格、カルバゾール骨格又はフルオレン骨格を形成してもよい。ｎは１又は２である。）
９．下記式（Ｉａ）、（Ｉｂ）、（IIａ）、（IIｂ）、（III）、（IVa）又は（IVb）で表されるいずれかの化合物。
【化７】
2009008277.tif 000009
（式中、Ｒ１〜Ｒ２４は、互いに同一でも異なっていてもよく、水素原子、ハロゲン原子、シアノ基、アルキル基、アリール基、フルオロアルキル基、アルコキシ基、アリーロキシ基、又は複素環である。Ｒ１〜Ｒ２４で互いに隣接するものは結合して、それぞれ芳香環又は複素環を形成していてもよく、芳香環又は複素環は置換基を有していてもよい。
Ｘは、単結合、−Ｏ−、−ＣＯ−、−Ｓ−、−ＳＯ−、−ＳＯ２−、又は−ＣＲ２５Ｒ２６−であり、Ｒ２５、Ｒ２６は各々、水素原子、ハロゲン原子、アルキル基、アリール基、又はフルオロアルキル基であり、Ｒ２５とＲ２６は互いに結合して環を形成していてもよい。
但し、式（IIa）又は式（IIb）のＲ７〜Ｒ１４の少なくとも１つはフッ素原子、フルオロアルキル基又はシアノ基である。）
【化８】
2009008277.tif 000010
（式中、Ｒ３０〜Ｒ４５は、互いに同一でも異なっていてもよく、水素原子、ハロゲン原子、シアノ基、アルキル基、アリール基、フルオロアルキル基、アルコキシ基、アリーロキシ基、又は複素環である。Ｒ３０〜Ｒ３７で互いに隣接するものは結合して、それぞれ芳香環又は複素環を形成していてもよく、芳香環又は複素環は置換基を有していてもよい。
但し、（IVａ）で表される化合物又は（IVｂ）で表される化合物は、その構造中にフッ素原子を６個以上を含む。）
【００１２】
本発明によれば、新規な有機ＥＬ素子用材料を提供できる。また、低電圧で駆動でき、長寿命な有機ＥＬ素子を提供できる。
【図面の簡単な説明】
【００１３】
【図１】本発明の有機ＥＬ素子の一実施形態を示す概略断面図である。
【発明を実施するための最良の形態】
【００１４】
はじめに本発明の有機ＥＬ素子用材料について説明する。
本発明の有機ＥＬ素子用材料は、下記式（Ｉａ）、（Ｉｂ）、（IIａ）、（IIｂ）、（III）、（IVa）又は（IVb）で表されるいずれかの化合物を少なくとも１つ以上を含む。
【化９】
2009008277.tif 000011
（式中、Ｒ１〜Ｒ２４は、互いに同一でも異なっていてもよく、水素原子、ハロゲン原子、シアノ基、アルキル基、アリール基、フルオロアルキル基、アルコキシ基、アリーロキシ基、又は複素環である。Ｒ１〜Ｒ２４で互いに隣接するものは結合して、それぞれ芳香環又は複素環を形成していてもよく、芳香環又は複素環は置換基を有していてもよい。
Ｘは、単結合、−Ｏ−、−ＣＯ−、−Ｓ−、−ＳＯ−、−ＳＯ２−、又は−ＣＲ２５Ｒ２６−であり、Ｒ２５、Ｒ２６は各々、水素原子、ハロゲン原子、アルキル基、アリール基、又はフルオロアルキル基であり、Ｒ２５とＲ２６は互いに結合して環を形成していてもよい。
Ｒ３０〜Ｒ４５は、互いに同一でも異なっていてもよく、水素原子、ハロゲン原子、シアノ基、アルキル基、アリール基、フルオロアルキル基、アルコキシ基、アリーロキシ基、又は複素環である。Ｒ３０〜Ｒ３７で互いに隣接するものは結合して、それぞれ芳香環又は複素環を形成していてもよく、芳香環又は複素環は置換基を有していてもよい。
但し、（IVａ）で表される化合物又は（IVｂ）で表される化合物は、その構造中にフッ素原子を６個以上を含む。）【００１５】
Ｒ１〜Ｒ２４、Ｒ２５、Ｒ２６及びＲ３０〜Ｒ４５で表されるハロゲン原子としては、フッ素原子、塩素原子、臭素原子、又はヨウ素原子が挙げられる。
アルキル基の例としては、メチル基、エチル基、ｎ−プロピル基、ｉｓｏ−プロピル基、ｎ−ブチル基、ｉｓｏ−ブチル基、ｔｅｒｔ−ブチル基、シクロペンチル基、シクロヘキシル基等が挙げられる。
アリール基の例としては、フェニル基、ビフェニル基、ナフチル基、フルオロフェニル基、トリフルオロメチルフェニル基等が挙げられる。
フルオロアルキル基の例としては、トリフルオロメチル基、ペンタフルオロエチル基、パーフルオロシクロヘキシル基、パーフルオロアダマンチル基等が挙げられる。【００１６】
Ｒ１〜Ｒ２４及びＲ３０〜Ｒ４５で表されるアルコキシ基の例としては、メトキシ基、エトキシ基、トリフルオロメトキシ基等が挙げられる。
アリーロキシ基の例としては、ベンジルオキシ基、ペンタフルオロベンジルオキシ基、４−トリフルオロメチルベンジルオキシ基等が挙げられる。
複素環の例としては、ピリジン、ピラジン、フラン、イミダゾール、ベンズイミダゾール、チオフェン等が挙げられる。【００１７】
Ｒ１〜Ｒ２４で表されるアルキル基、アリール基、フルオロアルキル基、アルコキシ基、アリーロキシ基又は複素環は、各々置換基でさらに置換されていてもよい。これらの置換基は上記で挙げたハロゲン原子、シアノ基、アルキル基、アリール基、フルオロアルキル基、アルコキシ基、アリーロキシ基、又は複素環と同じであってもよい。また、Ｒ２５、Ｒ２６で表されるアルキル基、アリール基、フルオロアルキル基も同様である。【００１８】
尚、Ｒ１〜Ｒ２４のうち隣接する同士、又はＲ２５とＲ２６は、互いに結合して、それぞれ芳香環又は複素環を形成していてもよい。環の例としては、ベンゼン環、ナフタレン環、ピラジン環、ピリジン環、フラン環等が挙げられる。これらの環は置換基を有していてもよい。置換基としては、上記で挙げたハロゲン原子、シアノ基、アルキル基、アリール基、フルオロアルキル基、アルコキシ基、アリーロキシ基、又は複素環が挙げられる。【００１９】
電子受容性の向上、耐熱性の保持及び昇華性の保持の観点から、Ｒ１〜Ｒ２４は、好ましくはフッ素原子、フルオロアルキル基、又はシアノ基を含む。また、より好ましくは式（Ｉａ）又は（Ｉｂ）のＲ１〜Ｒ６の少なくとも１つがフッ素原子、フルオロアルキル基、又はシアノ基であり、式（IIa）又は（IIb）のＲ７〜Ｒ１４の少なくとも１つがフッ素原子、フルオロアルキル基、又はシアノ基であり、式（III）のＲ１５〜Ｒ２４の少なくとも１つがフッ素原子、フルオロアルキル基、又はシアノ基である。【００２０】
本発明の有機ＥＬ素子用材料は、上記式（Ｉａ）、（Ｉｂ）、（IIａ）、（IIｂ）、（III）、（IVa）又は（IVb）で表されるいずれかの化合物を少なくとも１つ以上を含むものであるが、これらは特定の異性体構造のみを示すものではない。例えば、合成方法により式（Ｉａ）と（Ｉｂ）のような異性体が存在するが、本発明の材料は特定の異性体に限定されるものではなく、各単独の構造の化合物でもよく、又は異性体の混合物を含んでいてもよい。後述する具体例も同様である。
混合物である場合には、（Ｉａ）と（Ｉｂ）の混合物、（IIａ）と（IIｂ）の混合物、（IVa）と（IVb）の混合物であるのが好ましい。【００２１】
本発明の有機ＥＬ素子用材料は、上記各式のような構造を有することで、化合物の耐熱性や昇華性等の安定性や電子受容性を高めることができる。これらの化合物は電子受容性を有し、また、耐熱性に優れ、昇華精製も可能であるため、高純度化が可能となる。有機ＥＬ素子に使用することで素子の駆動電圧を低下することができ、また、寿命を向上できる。さらに、素子の製造時において、成膜装置内部に飛散することがないため、成膜装置又は有機ＥＬ素子を汚染することもない。
従って、有機ＥＬ素子用材料、特に正孔注入材料として好適である。【００２２】
本発明の有機ＥＬ素子用材料は、好ましくはアセトニトリル溶液中での還元電位が−１．０Ｖ（ｖｓＦｃ＋／Ｆｃ）以上であり、特に好ましくは、−０．８Ｖ以上（ｖｓＦｃ＋／Ｆｃ）である。尚、Ｆｃはフェロセンである。還元電位が−１．０Ｖ以上の化合物を使用することにより、電子受容性がより大きくなる。
電子受容性が大きくなることにより、ＩＴＯや他のＩＴＯよりも低仕事関数の材料を用いた陽極との電子授受がされやすくなったり、また、正孔輸送材料のＨＯＭＯ準位と電子受容性化合物のＬＵＭＯ準位が近くなることに正孔をより注入しやすくなる。【００２３】
以下に本発明の有機ＥＬ素子用材料の具体例を示す。
【化１０】
2009008277.tif 000012
2009008277.tif 000013
2009008277.tif 000014
2009008277.tif 000015
2009008277.tif 000016
2009008277.tif 000017
2009008277.tif 000018
【００２４】
本発明の化合物の合成方法は例えば、下記合成スキーム１〜４のような方法で合成可能である。
【化１１】
2009008277.tif 000019
【００２５】
原料として、テトラカルボン酸無水物とジアミン化合物とを、酢酸、ピリジン、ジメチルホルムアミド、ジメチルアセトアミド、トルエン、キシレン、あるいはエタノール等の溶媒中で、５０〜２２０℃に加熱することで合成可能である。また、必要に応じて、酢酸亜鉛等の触媒を使用することも可能である。この反応では、２種類のジアミン化合物を同時に反応させるか、あるいは一方のジアミン化合物を反応後、他方のジアミン化合物を反応させることも可能である。反応生成物は、シリカゲルやアルミナ等を用いたカラムクロマトグラフィーにより、精製及び異性体の分離を行ってもよく、さらに、昇華精製により高純度化することが可能である。【００２６】
続いて、本発明の有機ＥＬ素子について説明する。
本発明の有機ＥＬ素子は、陽極と陰極の間に有機薄膜層を有する。有機薄膜層は、正孔注入層、正孔輸送層、発光層及び電子輸送層をこの順に含み、正孔注入層が、本発明の有機ＥＬ素子用材料を含有する。【００２７】
図１は本発明の有機ＥＬ素子の一実施形態を示す概略断面図である。
有機ＥＬ素子１では、基板（図示せず）上に陽極１０、正孔注入層２０、正孔輸送層３０、発光層４０、電子輸送層５０、陰極６０がこの順に積層されている。この素子において、有機薄膜層は正孔注入層２０、正孔輸送層３０、発光層４０及び電子輸送層５０からなる積層構造となっている。本発明では正孔注入層２０が本発明の有機ＥＬ素子用材料を含有する。これにより、有機ＥＬ素子の駆動電圧を低くでき、また、長寿命化を達成できる。
尚、正孔注入層以外の他の有機層が本発明の有機ＥＬ素子用材料を含有していてもよい。この場合、後述する各層を構成する材料と混合して使用してもよい。
正孔注入層における本発明の有機ＥＬ素子用材料の含有量は、好ましくは１〜１００モル％である。【００２８】
本発明の有機ＥＬ素子では、正孔注入層が上記式（Ｉａ）、（Ｉｂ）、（IIａ）、（IIｂ）、（III）、（IVa）又は（IVb）で表されるいずれかの化合物の少なくとも１つ以上の他に下記式（Ｖ）で表されるフェニレンジアミン化合物を含有することが好ましい。
【化１２】
2009008277.tif 000020
【００２９】
式中、Ｒ６１〜Ｒ６６は、それぞれ互いに同一でも異なっていてもよく、水素原子、ハロゲン原子、トリフルオロメチル基、アルキル基、アリール基又は複素環であり、あるいは結合しているフェニル基とともに、ナフタレン骨格、カルバゾール骨格又はフルオレン骨格を形成してもよい。ｎは１又は２である。
このフェニレンジアミン化合物を含有させると、本発明の化合物を単独に使用した際の膜質の均質性や、耐熱性、あるいは電荷注入性を改良できる場合もある。【００３０】
Ｒ６１〜Ｒ６６で表されるハロゲン原子としては、フッ素原子が好ましい。【００３１】
Ｒ６１〜Ｒ６６で表されるアルキル基として、例えば、メチル基、イソプロピル基、ｔｅｒｔブチル基、シクロヘキシル基が好ましい。【００３２】
Ｒ６１〜Ｒ６６で表されるアリール基として、例えば、フェニル基、ナフチル基、フルオレニル基が好ましい。尚、これらはメチル基等で置換されていてもよい。【００３３】
Ｒ６１〜Ｒ６６で表される複素環として、例えば、ピリジン環、ピラジン環が好ましい。【００３４】
またＲ６１〜Ｒ６６は、結合するフェニル基を含んでナフタレン骨格、カルバゾール骨格又はフルオレン骨格を形成してもよい。尚、これらはメチル基等で置換されていてもよい。【００３５】
正孔注入層に対する式（IV）の化合物の含有量は、好ましくは０．１〜９８モル％である。
上記式（Ｉａ）、（Ｉｂ）、（IIａ）、（IIｂ）、（III）、（IVa）又は（IVb）で表される化合物と式（Ｖ）で表されるフェニレンジアミン化合物との混合割合は、陽極の材料に応じて適宜選択してよい。【００３６】
以下に式（Ｖ）の化合物の好適例を示す。
【化１３】
2009008277.tif 000021
2009008277.tif 000022
【００３７】
尚、本発明の有機ＥＬ素子用材料は、上記実施形態の構成以外の素子にも使用できる。例えば、以下に示す（１）〜（１５）の構成を有する素子にて、素子を形成する発光層等の各有機層の材料として使用してもよい。
（１）陽極／発光層／陰極
（２）陽極／正孔輸送層／発光層／陰極
（３）陽極／発光層／電子輸送層／陰極
（４）陽極／正孔輸送層／発光層／電子輸送層／陰極
（５）陽極／正孔輸送層／発光層／付着改善層／陰極
（６）陽極／正孔注入層／正孔輸送層／発光層／電子輸送層／陰極（図１）
（７）陽極／正孔輸送層／発光層／電子輸送層／電子注入層／陰極
（８）陽極／正孔注入層／正孔輸送層／発光層／電子輸送層／電子注入層／陰極
（９）陽極／絶縁層／正孔輸送層／発光層／電子輸送層／陰極
（１０）陽極／正孔輸送層／発光層／電子輸送層／絶縁層／陰極
（１１）陽極／無機半導体層／絶縁層／正孔輸送層／発光層／絶縁層／陰極
（１２）陽極／絶縁層／正孔輸送層／発光層／電子輸送層／絶縁層／陰極
（１３）陽極／正孔注入層／正孔輸送層／発光層／電子輸送層／絶縁層／陰極
（１４）陽極／絶縁層／正孔注入層／正孔輸送層／発光層／電子輸送層／電子注入層／陰極
（１５）陽極／絶縁層／正孔注入層／正孔輸送層／発光層／電子輸送層／電子注入層／絶縁層／陰極【００３８】
これらの中で、通常（４）、（６）、（７）、（８）、（１２）、（１３）及び（１５）の構成が好ましく用いられる。
以下、本発明の有機ＥＬ素子を構成する各部材について説明する。【００３９】
（透光性基板）
本発明の有機ＥＬ素子は透光性の基板上に作製する。ここでいう透光性基板は有機ＥＬ素子を支持する基板であり、４００〜７００ｎｍの可視領域の光の透過率が５０％以上で、平滑な基板が好ましい。
具体的には、ガラス板、ポリマー板等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等が挙げられる。またポリマー板としては、ポリカーボネート、アクリル、ポリエチレンテレフタレート、ポリエーテルサルファイド、ポリサルフォン等を挙げることができる。
尚、光取り出し方向の反対側に支持基板が位置する場合には透光性は不要である。【００４０】
（陽極）
有機ＥＬ素子の陽極は、正孔を正孔輸送層又は発光層に注入する役割を担うものであり、陽極側に透明性を必要とする場合は、酸化インジウム錫合金（ＩＴＯ）、酸化錫（ＮＥＳＡ）、酸化インジウム亜鉛合金（ＩＺＯ）、金、銀、白金、銅等が適用できる。また、透明性を必要としない、反射型電極とする場合には、それらの金属の他に、アルミニウム、モリブデン、クロム、ニッケル等の金属や合金を使用することもできる。
特に仕事関数の低い（例えば、５．０ｅＶ以下）陽極と、本発明の有機ＥＬ素子用材料を用いた正孔注入層を組み合わせて用いても電子授受が可能であり、良好な注入性を示す。
これら材料は単独で用いることもできるが、これら材料同士の合金や、その他の元素を添加した材料も適宜選択して用いることができる。
陽極はこれらの電極物質を蒸着法やスパッタリング法等の方法で薄膜を形成させることにより作製することができる。
発光層からの発光を陽極から取り出す場合、陽極の発光に対する透過率は１０％より大きくすることが好ましい。また陽極のシート抵抗は、数百Ω／□以下が好ましい。陽極の膜厚は材料にもよるが、通常１ｎｍ〜１μｍ、好ましくは１０〜２００ｎｍの範囲で選択される。
特に仕事関数の低い（例えば、５．０ｅＶ以下）陽極と、本発明の有機ＥＬ素子用材料を用いた正孔注入層を組み合わせて用いても、電子授受が可能であり、良好な注入性を示す。【００４１】
（発光層）
有機ＥＬ素子の発光層は以下（１）〜（３）の機能を併せ持つものである。
（１）  注入機能；電界印加時に陽極又は正孔注入層より正孔を注入することができ、陰極又は電子注入層より電子を注入することができる機能
（２）  輸送機能；注入した電荷（電子と正孔）を電界の力で移動させる機能
（３）  発光機能；電子と正孔の再結合の場を提供し、これを発光につなげる機能
正孔の注入されやすさと電子の注入されやすさに違いがあってもよく、また、正孔と電子の移動度で表される輸送能に大小があってもよいが、どちらか一方の電荷を移動することが好ましい。
この発光層を形成する方法としては、例えば蒸着法、スピンコート法、ＬＢ法等の公知の方法を適用することができる。発光層は、特に分子堆積膜であることが好ましい。ここで分子堆積膜とは、気相状態の材料化合物から沈着され形成された薄膜や、溶液状態又は液相状態の材料化合物から固体化され形成された膜のことであり、通常この分子堆積膜は、ＬＢ法により形成された薄膜（分子累積膜）とは凝集構造、高次構造の相違や、それに起因する機能的な相違により区分することができる。
また、特開昭５７−５１７８１号公報に開示されているように、樹脂等の結着剤と材料化合物とを溶剤に溶かして溶液とした後、これをスピンコート法等により薄膜化することによっても、発光層を形成することができる。
本発明においては、本発明の目的が損なわれない範囲で、所望により発光層に本発明の新規化合物からなる発光材料以外の他の公知の発光材料を含有させてもよく、また、本発明の新規化合物からなる発光材料を含む発光層に、他の公知の発光材料を含む発光層を積層してもよい。【００４２】
発光層に使用できる発光材料又はドーピング材料としては、例えば、アントラセン、ナフタレン、フェナントレン、ピレン、テトラセン、コロネン、クリセン、フルオレセイン、ペリレン、フタロペリレン、ナフタロペリレン、ペリノン、フタロペリノン、ナフタロペリノン、ジフェニルブタジエン、テトラフェニルブタジエン、クマリン、オキサジアゾール、アルダジン、ビスベンゾキサゾリン、ビススチリル、ピラジン、シクロペンタジエン、キノリン金属錯体、アミノキノリン金属錯体、ベンゾキノリン金属錯体、イミン、ジフェニルエチレン、ビニルアントラセン、ジアミノカルバゾール、ピラン、チオピラン、ポリメチン、メロシアニン、イミダゾールキレート化オキシノイド化合物、キナクリドン、ルブレン及び蛍光色素等が挙げられるが、これらに限定されるものではない。【００４３】
発光層に使用できるホスト材料としては、下記（ｉ）〜（ｉｘ）で表される化合物が好ましい。
下記式（ｉ）で表される非対称アントラセン。
【化１４】
2009008277.tif 000023
（式中、Ａｒは置換もしくは無置換の核炭素数１０〜５０の縮合芳香族基である。
Ａｒ’は置換もしくは無置換の核炭素数６〜５０の芳香族基である。
Ｘ１〜Ｘ３は各々、置換もしくは無置換の核炭素数６〜５０の芳香族基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、ヒドロキシル基である。
ａ、ｂ及びｃは、それぞれ０〜４の整数である。
ｎは１〜３の整数である。また、ｎが２以上の場合は、［  ］内は、同じでも異なっていてもよい。）【００４４】
下記式（ｉｉ）で表される非対称モノアントラセン誘導体。
【化１５】
2009008277.tif 000024
（式中、Ａｒ１及びＡｒ２は、それぞれ独立に、置換もしくは無置換の核炭素数６〜５０の芳香族環基であり、ｍ及びｎは、それぞれ１〜４の整数である。ただし、ｍ＝ｎ＝１でかつＡｒ１とＡｒ２のベンゼン環への結合位置が左右対称型の場合には、Ａｒ１とＡｒ２は同一ではなく、ｍ又はｎが２〜４の整数の場合にはｍとｎは異なる整数である。
Ｒ７１〜Ｒ８０は、それぞれ独立に、水素原子、置換もしくは無置換の核炭素数６〜５０の芳香族環基、置換もしくは無置換の核原子数５〜５０の芳香族複素環基、置換もしくは無置換の炭素数１〜５０のアルキル基、置換もしくは無置換のシクロアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、置換もしくは無置換のシリル基、カルボキシル基、ハロゲン原子、シアノ基、ニトロ基、ヒドロキシル基である。）【００４５】
下記式（ｉｉｉ）で表される非対称ピレン誘導体。
【化１６】
2009008277.tif 000025
（式中、Ａｒ３及びＡｒ４は、それぞれ置換もしくは無置換の核炭素数６〜５０の芳香族基である。
Ｌ１及びＬ２は、それぞれ置換もしくは無置換のフェニレン基、置換もしくは無置換のナフタレニレン基、置換もしくは無置換のフルオレニレン基又は置換もしくは無置換のジベンゾシロリレン基である。
ｍは０〜２の整数、ｎは１〜４の整数、ｓは０〜２の整数、ｔは０〜４の整数である。
また、Ｌ１又はＡｒ３は、ピレンの１〜５位のいずれかに結合し、Ｌ２又はＡｒ４は、ピレンの６〜１０位のいずれかに結合する。
ただし、ｎ＋ｔが偶数の時、Ａｒ３，Ａｒ４，Ｌ１，Ｌ２は下記（１）  又は（２）  を満たす。
（１）  Ａｒ３≠Ａｒ４及び／又はＬ１≠Ｌ２（ここで≠は、異なる構造の基であることを示す。）
（２）  Ａｒ３＝Ａｒ４かつＬ１＝Ｌ２の時
（２−１）  ｍ≠ｓ及び／又はｎ≠ｔ、又は
（２−２）  ｍ＝ｓかつｎ＝ｔの時、
（２−２−１）  Ｌ１及びＬ２、又はピレンが、それぞれＡｒ３及びＡｒ４上の異なる結合位置に結合しているか、（２−２−２）  Ｌ１及びＬ２、又はピレンが、Ａｒ３及びＡｒ４上の同じ結合位置で結合している場合、Ｌ１及びＬ２又はＡｒ３及びＡｒ４のピレンにおける置換位置が１位と６位、又は２位と７位である場合はない。）【００４６】
下記式（ｉｖ）で表される非対称アントラセン誘導体。
【化１７】
2009008277.tif 000026
（式中、Ａ１及びＡ２は、それぞれ独立に、置換もしくは無置換の核炭素数１０〜２０の縮合芳香族環基である。
Ａｒ５及びＡｒ６は、それぞれ独立に、水素原子、又は置換もしくは無置換の核炭素数６〜５０の芳香族環基である。
Ｒ８１〜Ｒ９０は、それぞれ独立に、水素原子、置換もしくは無置換の核炭素数６〜５０の芳香族環基、置換もしくは無置換の核原子数５〜５０の芳香族複素環基、置換もしくは無置換の炭素数１〜５０のアルキル基、置換もしくは無置換のシクロアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、置換もしくは無置換のシリル基、カルボキシル基、ハロゲン原子、シアノ基、ニトロ基又はヒドロキシル基である。
Ａｒ５、Ａｒ６、Ｒ８９及びＲ９０は、それぞれ複数であってもよく、隣接するもの同士で飽和もしくは不飽和の環状構造を形成していてもよい。
ただし、式（ｉｖ）において、中心のアントラセンの９位及び１０位に、該アントラセン上に示すＸ−Ｙ軸に対して対称型となる基が結合する場合はない。）【００４７】
下記式（ｖ）で表されるアントラセン誘導体。
【化１８】
2009008277.tif 000027
（式中、Ｒ９１〜Ｒ１００は、それぞれ独立に水素原子，アルキル基，シクロアルキル基，置換しても良いアリール基，アルコキシル基，アリーロキシ基，アルキルアミノ基，アルケニル基，アリールアミノ基又は置換しても良い複素環式基を示し、ａ及びｂは、それぞれ１〜５の整数を示し、それらが２以上の場合、Ｒ９１同士又はＲ９２同士は、それぞれにおいて、同一でも異なっていてもよく、またＲ９１同士又はＲ９２同士が結合して環を形成していてもよいし、Ｒ９３とＲ９４，Ｒ９５とＲ９６，Ｒ９７とＲ９８，Ｒ９９とＲ１００が互いに結合して環を形成していてもよい。Ｌ３は単結合、−Ｏ−，−Ｓ−，−Ｎ（Ｒ）−（Ｒはアルキル基又は置換しても良いアリール基である）、アルキレン基又はアリーレン基を示す。）【００４８】
下記式（ｖｉ）で表されるアントラセン誘導体。
【化１９】
2009008277.tif 000028
（式中、Ｒ１０１〜Ｒ１１０は、それぞれ独立に水素原子，アルキル基，シクロアルキル基，アリール基，アルコキシル基，アリーロキシ基，アルキルアミノ基，アリールアミノ基又は置換しても良い複数環式基を示し、ｃ，ｄ，ｅ及びｆは、それぞれ１〜５の整数を示し、それらが２以上の場合、Ｒ１０１同士，Ｒ１０２同士，Ｒ１０６同士又はＲ１０７同士は、それぞれにおいて、同一でも異なっていてもよく、またＲ１０１同士，Ｒ１０２同士，Ｒ１０６同士又はＲ１０７同士が結合して環を形成していてもよいし、Ｒ１０３とＲ１０４，Ｒ１０８とＲ１０９がたがいに結合して環を形成していてもよい。Ｌ４は単結合、−Ｏ−，−Ｓ−，−Ｎ（Ｒ）−（Ｒはアルキル基又は置換しても良いアリール基である）、アルキレン基又はアリーレン基を示す。）【００４９】
下記式（ｖｉｉ）で表されるスピロフルオレン誘導体。
【化２０】
2009008277.tif 000029
（式中、Ａ５〜Ａ８は、それぞれ独立に、置換もしくは無置換のビフェニル基又は置換もしくは無置換のナフチル基である。）【００５０】
下記式（ｖｉｉｉ）で表される縮合環含有化合物。
【化２１】
2009008277.tif 000030
（式中、Ａ９〜Ａ１４は前記と同じ、Ｒ１１１〜Ｒ１１３は、それぞれ独立に、水素原子、炭素数１〜６のアルキル基、炭素数３〜６のシクロアルキル基、炭素数１〜６のアルコキシル基、炭素数５〜１８のアリールオキシ基、炭素数７〜１８のアラルキルオキシ基、炭素数５〜１６のアリールアミノ基、ニトロ基、シアノ基、炭素数１〜６のエステル基又はハロゲン原子を示し、Ａ９〜Ａ１４のうち少なくとも１つは３環以上の縮合芳香族環を有する基である。）【００５１】
下記式（ｉｘ）で表されるフルオレン化合物。
【化２２】
2009008277.tif 000031
（式中、Ｒ１１４及びＲ１１５は、水素原子、置換あるいは無置換のアルキル基、置換あるいは無置換のアラルキル基、置換あるいは無置換のアリール基，置換あるいは無置換の複素環基、置換アミノ基、シアノ基又はハロゲン原子を表わす。異なるフルオレン基に結合するＲ１１４同士は、同じであっても異なっていてもよく、同じフルオレン基に結合するＲ１１４及びＲ１１５は、同じであっても異なっていてもよい。Ｒ１１６及びＲ１１７は、水素原子、置換あるいは無置換のアルキル基、置換あるいは無置換のアラルキル基、置換あるいは無置換のアリール基又は置換あるいは無置換の複素環基を表わし、異なるフルオレン基に結合するＲ１１６同士、Ｒ１１７同士は、同じであっても異なっていてもよく、同じフルオレン基に結合するＲ１１６及びＲ１１７は、同じであっても異なっていてもよい。Ａｒ７及びＡｒ８は、ベンゼン環の合計が３個以上の置換あるいは無置換の縮合多環芳香族基又はベンゼン環と複素環の合計が３個以上の置換あるいは無置換の炭素でフルオレン基に結合する縮合多環複素環基を表わし、Ａｒ７及びＡｒ８は、同じであっても異なっていてもよい。ｎは、１〜１０の整数を表す。）【００５２】
以上のホスト材料の中でも、好ましくはアントラセン誘導体、さらに好ましくはモノアントラセン誘導体、特に好ましくは非対称アントラセンである。【００５３】
また、発光材料としては、りん光発光性の化合物を用いることもできる。りん光発光性の化合物を使用する場合、ホスト材料はカルバゾール環を含む化合物が好ましい。ドーパントとしては三重項励起子から発光することのできる化合物であり、三重項励起子から発光する限り特に限定されないが、Ｉｒ、Ｒｕ、Ｐｄ、Ｐｔ、Ｏｓ及びＲｅからなる群から選択される少なくとも一つの金属を含む金属錯体であることが好ましく、ポルフィリン金属錯体又はオルトメタル化金属錯体が好ましい。
カルバゾール環を含む化合物からなるりん光発光に好適なホストは、その励起状態からりん光発光性化合物へエネルギー移動が起こる結果、りん光発光性化合物を発光させる機能を有する化合物である。ホスト化合物としては励起子エネルギーをりん光発光性化合物にエネルギー移動できる化合物ならば特に制限はなく、目的に応じて適宜選択することができる。カルバゾール環以外に任意の複素環等を有していても良い。【００５４】
このようなホスト化合物の具体例としては、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三アミン化合物、スチリルアミン化合物、芳香族ジメチリデン系化合物、ポルフィリン系化合物、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレンペリレン等の複素環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体ポリシラン系化合物、ポリ（Ｎ−ビニルカルバゾール）誘導体、アニリン系共重合体、チオフェンオリゴマー、ポリチオフェン等の導電性高分子オリゴマー、ポリチオフェン誘導体、ポリフェニレン誘導体、ポリフェニレンビニレン誘導体、ポリフルオレン誘導体等の高分子化合物等が挙げられる。ホスト化合物は単独で使用しても良いし、２種以上を併用しても良い。
具体例としては、以下のような化合物が挙げられる。【００５５】
【化２３】
2009008277.tif 000032
【００５６】
りん光発光性のドーパントは三重項励起子から発光することのできる化合物である。三重項励起子から発光する限り特に限定されないが、Ｉｒ、Ｒｕ、Ｐｄ、Ｐｔ、Ｏｓ及びＲｅからなる群から選択される少なくとも一つの金属を含む金属錯体であることが好ましく、ポルフィリン金属錯体又はオルトメタル化金属錯体が好ましい。ポルフィリン金属錯体としては、ポルフィリン白金錯体が好ましい。りん光発光性化合物は単独で使用しても良いし、２種以上を併用しても良い。
オルトメタル化金属錯体を形成する配位子としては種々のものがあるが、好ましい配位子としては、２−フェニルピリジン誘導体、７、８−ベンゾキノリン誘導体、２−（２−チエニル）ピリジン誘導体、２−（１−ナフチル）ピリジン誘導体、２−フェニルキノリン誘導体等が挙げられる。これらの誘導体は必要に応じて置換基を有しても良い。特に、フッ素化物、トリフルオロメチル基を導入したものが、青色系ドーパントとしては好ましい。さらに補助配位子としてアセチルアセトナート、ピクリン酸等の上記配位子以外の配位子を有していても良い。
りん光発光性のドーパントの発光層における含有量としては、特に制限はなく、目的に応じて適宜選択することができるが、例えば、０．１〜７０質量％であり、１〜３０質量％が好ましい。りん光発光性化合物の含有量が０．１質量％未満では発光が微弱でありその含有効果が十分に発揮されず、７０質量％を超える場合は、濃度消光と言われる現象が顕著になり素子性能が低下する。【００５７】
発光層は、必要に応じて正孔輸送材、電子輸送材、ポリマーバインダーを含有しても良い。
発光層の膜厚は、好ましくは５〜５０ｎｍ、より好ましくは７〜５０ｎｍ、最も好ましくは１０〜５０ｎｍである。５ｎｍ未満では発光層形成が困難となり、色度の調整が困難となる恐れがあり、５０ｎｍを超えると駆動電圧が上昇する恐れがある。【００５８】
（正孔輸送層：正孔注入層）
正孔輸送層は発光層への正孔注入を助け、発光領域まで輸送する層であって、正孔移動度が大きく、イオン化エネルギーが通常５．５ｅＶ以下と小さい。このような正孔輸送層としてはより低い電界強度で正孔を発光層に輸送する材料が好ましく、さらに正孔の移動度が、例えば１０４〜１０６Ｖ／ｃｍの電界印加時に、少なくとも１０−４ｃｍ２／Ｖ・秒であれば好ましい。【００５９】
正孔輸送層の材料の具体例として、例えば、トリアゾール誘導体（米国特許３，１１２，１９７号明細書等参照）、オキサジアゾール誘導体（米国特許３，１８９，４４７号明細書等参照）、イミダゾール誘導体（特公昭３７−１６０９６号公報等参照）、ポリアリールアルカン誘導体（米国特許３，６１５，４０２号明細書、同第３，８２０，９８９号明細書、同第３，５４２，５４４号明細書、特公昭４５−５５５号公報、同５１−１０９８３号公報、特開昭５１−９３２２４号公報、同５５−１７１０５号公報、同５６−４１４８号公報、同５５−１０８６６７号公報、同５５−１５６９５３号公報、同５６−３６６５６号公報等参照）、ピラゾリン誘導体及びピラゾロン誘導体（米国特許第３，１８０，７２９号明細書、同第４，２７８，７４６号明細書、特開昭５５−８８０６４号公報、同５５−８８０６５号公報、同４９−１０５５３７号公報、同５５−５１０８６号公報、同５６−８００５１号公報、同５６−８８１４１号公報、同５７−４５５４５号公報、同５４−１１２６３７号公報、同５５−７４５４６号公報等参照）、フェニレンジアミン誘導体（米国特許第３，６１５，４０４号明細書、特公昭５１−１０１０５号公報、同４６−３７１２号公報、同４７−２５３３６号公報、特開昭５４−１１９９２５号公報等参照）、アリールアミン誘導体（米国特許第３，５６７，４５０号明細書、同第３，２４０，５９７号明細書、同第３，６５８，５２０号明細書、同第４，２３２，１０３号明細書、同第４，１７５，９６１号明細書、同第４，０１２，３７６号明細書、特公昭４９−３５７０２号公報、同３９−２７５７７号公報、特開昭５５−１４４２５０号公報、同５６−１１９１３２号公報、同５６−２２４３７号公報、西独特許第１，１１０，５１８号明細書等参照）、アミノ置換カルコン誘導体（米国特許第３，５２６，５０１号明細書等参照）、オキサゾール誘導体（米国特許第３，２５７，２０３号明細書等に開示のもの）、スチリルアントラセン誘導体（特開昭５６−４６２３４号公報等参照）、フルオレノン誘導体（特開昭５４−１１０８３７号公報等参照）、ヒドラゾン誘導体（米国特許第３，７１７，４６２号明細書、特開昭５４−５９１４３号公報、同５５−５２０６３号公報、同５５−５２０６４号公報、同５５−４６７６０号公報、同５７−１１３５０号公報、同５７−１４８７４９号公報、特開平２−３１１５９１号公報等参照）、スチルベン誘導体（特開昭６１−２１０３６３号公報、同第６１−２２８４５１号公報、同６１−１４６４２号公報、同６１−７２２５５号公報、同６２−４７６４６号公報、同６２−３６６７４号公報、同６２−１０６５２号公報、同６２−３０２５５号公報、同６０−９３４５５号公報、同６０−９４４６２号公報、同６０−１７４７４９号公報、同６０−１７５０５２号公報等参照）、シラザン誘導体（米国特許第４，９５０，９５０号明細書）、ポリシラン系（特開平２−２０４９９６号公報）、アニリン系共重合体（特開平２−２８２２６３号公報）、導電性高分子オリゴマー（特にチオフェンオリゴマー）等を挙げることができる。【００６０】
正孔輸送層の他、さらに正孔の注入を助けるために別途正孔注入層を設ける。正孔注入層の材料としては本発明の有機ＥＬ用材料単独でもよいし、他の材料と混合して用いてもよい。他の材料としては正孔輸送層と同様の材料や、上記式（IV）で例示した化合物を使用することができる。他に、ポルフィリン化合物（特開昭６３−２９５６９５号公報等に開示のもの）、芳香族第三級アミン化合物及びスチリルアミン化合物（米国特許第４，１２７，４１２号明細書、特開昭５３−２７０３３号公報、同５４−５８４４５号公報、同５５−７９４５０号公報、同５５−１４４２５０号公報、同５６−１１９１３２号公報、同６１−２９５５５８号公報、同６１−９８３５３号公報、同６３−２９５６９５号公報等参照）を用いることもできる。【００６１】
また米国特許第５，０６１，５６９号に記載されている２個の縮合芳香族環を分子内に有する、例えば４，４’−ビス（Ｎ−（１−ナフチル）−Ｎ−フェニルアミノ）ビフェニル（ＮＰＤ）、また特開平４−３０８６８８号公報に記載されているトリフェニルアミンユニットが３つスターバースト型に連結された４，４’，４”−トリス（Ｎ−（３−メチルフェニル）−Ｎ−フェニルアミノ）トリフェニルアミン（ＭＴＤＡＴＡ）等を挙げることができる。【００６２】
また、芳香族ジメチリディン系化合物の他、ｐ型Ｓｉ、ｐ型ＳｉＣ等の無機化合物も正孔注入層の材料として使用することができる。【００６３】
正孔注入層又は正孔輸送層は、例えば、上述した化合物を真空蒸着法、スピンコート法、キャスト法、ＬＢ法等の公知の方法により薄膜化することにより形成することができる。正孔注入層、正孔輸送層としての膜厚は特に制限はないが、通常は１ｎｍ〜５μｍである。正孔注入、輸送層は正孔輸送帯域に本発明の化合物を含有していれば、上述した材料の一種又は二種以上からなる一層で構成されてもよいし、又は前記正孔注入、輸送層とは別種の化合物からなる正孔注入、輸送層を積層したものであってもよい。【００６４】
尚、有機半導体層も正孔輸送層の一部であるが、これは発光層への正孔注入又は電子注入を助ける層であって、１０−１０Ｓ／ｃｍ以上の導電率を有するものが好適である。このような有機半導体層の材料としては、含チオフェンオリゴマーや特開平８−１９３１９１号公報に開示してある含アリールアミンオリゴマー等の導電性オリゴマー、含アリールアミンデンドリマー等の導電性デンドリマー等を用いることができる。【００６５】
（電子注入層・輸送層）
電子注入層・輸送層は、発光層への電子の注入を助け、発光領域まで輸送する層であって、電子移動度が大きい。尚、付着改善層は電子注入層の中で特に陰極との付着が良い材料からなる層である。
電子輸送層は数ｎｍ〜数μｍの膜厚で適宜選ばれるが、特に膜厚が厚いとき、電圧上昇を避けるために、１０４〜１０６Ｖ／ｃｍの電界印加時に電子移動度が少なくとも１０−５ｃｍ２／Ｖｓ以上であることが好ましい。
電子注入層に用いられる材料としては、８−ヒドロキシキノリン又はその誘導体の金属錯体やオキサジアゾール誘導体が好適である。上記８−ヒドロキシキノリン又はその誘導体の金属錯体の具体例としては、オキシン（一般に８−キノリノール又は８−ヒドロキシキノリン）のキレートを含む金属キレートオキシノイド化合物、例えばトリス（８−キノリノール）アルミニウムを電子注入材料として用いることができる。【００６６】
一方、オキサジアゾール誘導体としては、以下の式で表される電子伝達化合物が挙げられる。【００６７】
【化２４】
2009008277.tif 000033
【００６８】
（式中、Ａｒ１１，Ａｒ１２，Ａｒ１３，Ａｒ１５，Ａｒ１６，Ａｒ１９はそれぞれ置換又は無置換のアリール基を示し、それぞれ互いに同一であっても異なっていてもよい。またＡｒ１４，Ａｒ１７，Ａｒ１８は置換又は無置換のアリーレン基を示し、それぞれ同一であっても異なっていてもよい）
ここでアリール基としてはフェニル基、ビフェニリル基、アントリル基、ペリレニル基、ピレニル基が挙げられる。また、アリーレン基としてはフェニレン基、ナフチレン基、ビフェニレン基、アントリレン基、ペリレニレン基、ピレニレン基等が挙げられる。また、置換基としては炭素数１〜１０のアルキル基、炭素数１〜１０のアルコキシ基又はシアノ基等が挙げられる。この電子伝達化合物は薄膜形成性のものが好ましい。【００６９】
上記電子伝達性化合物の具体例としては下記のものを挙げることができる。【００７０】
【化２５】
2009008277.tif 000034
【００７１】
さらに、電子注入層及び電子輸送層に用いられる材料として、下記式（Ａ）〜（Ｆ）で表されるものも用いることができる。【００７２】
【化２６】
2009008277.tif 000035
【００７３】
（式（Ａ）及び（Ｂ）中、Ａ２１〜Ａ２３は、それぞれ独立に、窒素原子又は炭素原子である。
Ａｒ２１は、置換もしくは無置換の核炭素数６〜６０のアリール基、又は置換もしくは無置換の核炭素数３〜６０のヘテロアリール基であり、Ａｒ２２は、水素原子、置換もしくは無置換の核炭素数６〜６０のアリール基、置換もしくは無置換の核炭素数３〜６０のヘテロアリール基、置換もしくは無置換の炭素数１〜２０のアルキル基、又は置換もしくは無置換の炭素数１〜２０のアルコキシ基である。ただし、Ａｒ２１及びＡｒ２２のいずれか一方は、置換もしくは無置換の核炭素数１０〜６０の縮合環基、又は置換もしくは無置換の核炭素数３〜６０のモノヘテロ縮合環基である。
Ａｒ２３は、置換もしくは無置換の炭素数６〜６０のアリーレン基、又は置換もしくは無置換の炭素数３〜６０のヘテロアリーレン基である。
Ｌ１１、Ｌ１２及びＬ１３は、それぞれ独立に、単結合、置換もしくは無置換の核炭素数６〜６０のアリーレン基、置換もしくは無置換の核炭素数３〜６０のヘテロアリーレン基、又は置換もしくは無置換のフルオレニレン基である。
Ｒ１２１及びＲ１２２はそれぞれ、水素原子、置換もしくは無置換の核炭素数６〜６０のアリール基、置換もしくは無置換の核炭素数３〜６０のヘテロアリール基、置換もしくは無置換の炭素数１〜２０のアルキル基、又は置換もしくは無置換の炭素数１〜２０のアルコキシ基であり、ｎは０〜５の整数であり、ｎが２以上の場合、複数のＲ１２１及びＲ１２２は同一でも異なっていてもよく、また、隣接する複数のＲ１２１及びＲ１２２同士で結合して、炭素環式脂肪族環又は炭素環式芳香族環を形成していてもよい。
Ｒ１２３は、水素原子、置換もしくは無置換の核炭素数６〜６０のアリール基、置換もしくは無置換の核炭素数３〜６０のヘテロアリール基、置換もしくは無置換の炭素数１〜２０のアルキル基、又は置換もしくは無置換の炭素数１〜２０のアルコキシ基、又は−Ｌ１１−Ａｒ２１−Ａｒ２２である。）で表される含窒素複素環誘導体。【００７４】
ＨＡｒ−Ｌ１４−Ａｒ２４−Ａｒ２５          （Ｃ）
（式中、ＨＡｒは、置換基を有していてもよい炭素数３〜４０の含窒素複素環であり、Ｌ１４は、単結合、置換基を有していてもよい炭素数６〜６０のアリーレン基、置換基を有していてもよい炭素数３〜６０のヘテロアリーレン基又は置換基を有していてもよいフルオレニレン基であり、Ａｒ２４は、置換基を有していてもよい炭素数６〜６０の２価の芳香族炭化水素基であり、Ａｒ２５は、置換基を有していてもよい炭素数６〜６０のアリール基又は置換基を有していてもよい炭素数３〜６０のヘテロアリール基である。）で表される含窒素複素環誘導体。【００７５】
【化２７】
2009008277.tif 000036
【００７６】
（式中、Ｘ１１及びＹ１１は、それぞれ独立に炭素数１〜６の飽和若しくは不飽和の炭化水素基、アルコキシ基、アルケニルオキシ基、アルキニルオキシ基、ヒドロキシ基、置換若しくは無置換のアリール基、置換若しくは無置換のヘテロ環又はＸ１１とＹ１１が結合して飽和又は不飽和の環を形成した構造であり、Ｒ１２５〜Ｒ１２８は、それぞれ独立に水素原子、ハロゲン原子、置換もしくは無置換の炭素数１から６までのアルキル基、アルコキシ基、アリールオキシ基、パーフルオロアルキル基、パーフルオロアルコキシ基、アミノ基、アルキルカルボニル基、アリールカルボニル基、アルコキシカルボニル基、アリールオキシカルボニル基、アゾ基、アルキルカルボニルオキシ基、アリールカルボニルオキシ基、アルコキシカルボニルオキシ基、アリールオキシカルボニルオキシ基、スルフィニル基、スルフォニル基、スルファニル基、シリル基、カルバモイル基、アリール基、ヘテロ環基、アルケニル基、アルキニル基、ニトロ基、ホルミル基、ニトロソ基、ホルミルオキシ基、イソシアノ基、シアネート基、イソシアネート基、チオシアネート基、イソチオシアネート基もしくはシアノ基又は隣接した場合には置換若しくは無置換の環が縮合した構造である。）で表されるシラシクロペンタジエン誘導体。【００７７】
【化２８】
2009008277.tif 000037
【００７８】
（式中、Ｒ１３１〜Ｒ１３８及びＺ２は、それぞれ独立に、水素原子、飽和もしくは不飽和の炭化水素基、芳香族基、ヘテロ環基、置換アミノ基、置換ボリル基、アルコキシ基又はアリールオキシ基を示し、Ｘ１２、Ｙ１２及びＺ１は、それぞれ独立に、飽和もしくは不飽和の炭化水素基、芳香族基、ヘテロ環基、置換アミノ基、アルコキシ基又はアリールオキシ基を示し、Ｚ１とＺ２の置換基は相互に結合して縮合環を形成してもよく、ｎは１〜３の整数を示し、ｎが２以上の場合、Ｚ１は異なってもよい。但し、ｎが１、Ｘ１２、Ｙ１２及びＲ１３２がメチル基であって、Ｒ１３８が、水素原子又は置換ボリル基の場合、及びｎが３でＺ１がメチル基の場合を含まない。）で表されるボラン誘導体。【００７９】
【化２９】
2009008277.tif 000038
【００８０】
［式中、Ｑ１及びＱ２は、それぞれ独立に、下記式（Ｇ）で示される配位子を表し、Ｌ１５は、ハロゲン原子、置換もしくは無置換のアルキル基、置換もしくは無置換のシクロアルキル基、置換もしくは無置換のアリール基、置換もしくは無置換の複素環基、−ＯＲ’（Ｒ’は、水素原子、置換もしくは無置換のアルキル基、置換もしくは無置換のシクロアルキル基、置換もしくは無置換のアリール基、置換もしくは無置換の複素環基である。）又は−Ｏ−Ｇａ−Ｑ３（Ｑ４）（Ｑ３及びＱ４は、Ｑ１及びＱ２と同じ）で示される配位子を表す。］【００８１】
【化３０】
2009008277.tif 000039
【００８２】
［式中、環Ａ２４及びＡ２５は、置換基を有してよい互いに縮合した６員アリール環構造である。］【００８３】
この金属錯体は、ｎ型半導体としての性質が強く、電子注入能力が大きい。さらには、錯体形成時の生成エネルギーも低いために、形成した金属錯体の金属と配位子との結合性も強固になり、発光材料としての蛍光量子効率も大きくなっている。
式（Ｇ）の配位子を形成する環Ａ２４及びＡ２５の置換基の具体的な例を挙げると、塩素、臭素、ヨウ素、フッ素のハロゲン原子、メチル基、エチル基、プロピル基、ブチル基、ｓ−ブチル基、ｔ−ブチル基、ペンチル基、ヘキシル基、ヘプチル基、オクチル基、ステアリル基、トリクロロメチル基等の置換もしくは無置換のアルキル基、フェニル基、ナフチル基、３−メチルフェニル基、３−メトキシフェニル基、３−フルオロフェニル基、３−トリクロロメチルフェニル基、３−トリフルオロメチルフェニル基、３−ニトロフェニル基等の置換もしくは無置換のアリール基、メトキシ基、ｎ−ブトキシ基、ｔ−ブトキシ基、トリクロロメトキシ基、トリフルオロエトキシ基、ペンタフルオロプロポキシ基、２，２，３，３−テトラフルオロプロポキシ基、１，１，１，３，３，３−ヘキサフルオロ−２−プロポキシ基、６−（パーフルオロエチル）ヘキシルオキシ基等の置換もしくは無置換のアルコキシ基、フェノキシ基、ｐ−ニトロフェノキシ基、ｐ−ｔ−ブチルフェノキシ基、３−フルオロフェノキシ基、ペンタフルオロフェニル基、３−トリフルオロメチルフェノキシ基等の置換もしくは無置換のアリールオキシ基、メチルチオ基、エチルチオ基、ｔ−ブチルチオ基、ヘキシルチオ基、オクチルチオ基、トリフルオロメチルチオ基等の置換もしくは無置換のアルキルチオ基、フェニルチオ基、ｐ−ニトロフェニルチオ基、ｐ−ｔ−ブチルフェニルチオ基、３−フルオロフェニルチオ基、ペンタフルオロフェニルチオ基、３−トリフルオロメチルフェニルチオ基等の置換もしくは無置換のアリールチオ基、シアノ基、ニトロ基、アミノ基、メチルアミノ基、ジエチルアミノ基、エチルアミノ基、ジエチルアミノ基、ジプロピルアミノ基、ジブチルアミノ基、ジフェニルアミノ基等のモノ又はジ置換アミノ基、ビス（アセトキシメチル）アミノ基、ビス（アセトキシエチル）アミノ基、ビス（アセトキシプロピル）アミノ基、ビス（アセトキシブチル）アミノ基等のアシルアミノ基、水酸基、シロキシ基、アシル基、カルバモイル基、メチルカルバモイル基、ジメチルカルバモイル基、エチルカルバモイル基、ジエチルカルバモイル基、プロピルカルバモイル基、ブチルカルバモイル基、フェニルカルバモイル基等の置換もしくは無置換のカルバモイル基、カルボン酸基、スルフォン酸基、イミド基、シクロペンタン基、シクロヘキシル基等のシクロアルキル基、フェニル基、ナフチル基、ビフェニリル基、アントリル基、フェナントリル基、フルオレニル基、ピレニル基等のアリール基、ピリジニル基、ピラジニル基、ピリミジニル基、ピリダジニル基、トリアジニル基、インドリニル基、キノリニル基、アクリジニル基、ピロリジニル基、ジオキサニル基、ピペリジニル基、モルフォリジニル基、ピペラジニル基、トリアチニル基、カルバゾリル基、フラニル基、チオフェニル基、オキサゾリル基、オキサジアゾリル基、ベンゾオキサゾリル基、チアゾリル基、チアジアゾリル基、ベンゾチアゾリル基、トリアゾリル基、イミダゾリル基、ベンゾイミダゾリル基、プラニル基等の複素環基等がある。また、以上の置換基同士が結合してさらなる６員アリール環もしくは複素環を形成しても良い。【００８４】
本発明の好ましい形態に、電子を輸送する領域又は陰極と有機層の界面領域に、還元性ドーパントを含有する素子がある。ここで、還元性ドーパントとは、電子輸送性化合物を還元ができる物質と定義される。従って、一定の還元性を有するものであれば、様々なものが用いられ、例えば、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物又は希土類金属のハロゲン化物、アルカリ金属の有機錯体、アルカリ土類金属の有機錯体、希土類金属の有機錯体からなる群から選択される少なくとも一つの物質を好適に使用することができる。【００８５】
また、より具体的に、好ましい還元性ドーパントとしては、Ｌｉ（仕事関数：２．９ｅＶ）、Ｎａ（仕事関数：２．３６ｅＶ）、Ｋ（仕事関数：２．２８ｅＶ）、Ｒｂ（仕事関数：２．１６ｅＶ）及びＣｓ（仕事関数：１．９５ｅＶ）からなる群から選択される少なくとも一つのアルカリ金属や、Ｃａ（仕事関数：２．９ｅＶ）、Ｓｒ（仕事関数：２．０〜２．５ｅＶ）、及びＢａ（仕事関数：２．５２ｅＶ）からなる群から選択される少なくとも一つのアルカリ土類金属が挙げられる仕事関数が２．９ｅＶ以下のものが特に好ましい。
これらのうち、より好ましい還元性ドーパントは、Ｋ、Ｒｂ及びＣｓからなる群から選択される少なくとも一つのアルカリ金属であり、さらに好ましくは、Ｒｂ又はＣｓであり、最も好ましいのは、Ｃｓである。【００８６】
これらのアルカリ金属は、特に還元能力が高く、電子注入域への比較的少量の添加により、有機ＥＬ素子における発光輝度の向上や長寿命化が図られる。また、仕事関数が２．９ｅＶ以下の還元性ドーパントとして、これら２種以上のアルカリ金属の組み合わせも好ましく、特に、Ｃｓを含んだ組み合わせ、例えば、ＣｓとＮａ、ＣｓとＫ、ＣｓとＲｂあるいはＣｓとＮａとＫとの組み合わせであることが好ましい。
Ｃｓを組み合わせて含むことにより、還元能力を効率的に発揮することができ、電子注入域への添加により、有機ＥＬ素子における発光輝度の向上や長寿命化が図られる。【００８７】
本発明においては陰極と有機層の間に絶縁体や半導体で構成される電子注入層をさらに設けてもよい。この時、電流のリークを有効に防止して、電子注入性を向上させることができる。
このような絶縁体としては、アルカリ金属カルコゲナイド、アルカリ土類金属カルコゲナイド、アルカリ金属のハロゲン化物及びアルカリ土類金属のハロゲン化物からなる群から選択される少なくとも一つの金属化合物を使用するのが好ましい。電子注入層がこれらのアルカリ金属カルコゲナイド等で構成されていれば、電子注入性をさらに向上させることができる点で好ましい。【００８８】
具体的に、好ましいアルカリ金属カルコゲナイドとしては、例えば、Ｌｉ２Ｏ、ＬｉＯ、Ｎａ２Ｓ、Ｎａ２Ｓｅ及びＮａＯが挙げられ、好ましいアルカリ土類金属カルコゲナイドとしては、例えば、ＣａＯ、ＢａＯ、ＳｒＯ、ＢｅＯ、ＢａＳ、及びＣａＳｅが挙げられる。また、好ましいアルカリ金属のハロゲン化物としては、例えば、ＬｉＦ、ＮａＦ、ＫＦ、ＣｓＦ、ＬｉＣｌ、ＫＣｌ及びＮａＣｌ等が挙げられる。また、好ましいアルカリ土類金属のハロゲン化物としては、例えば、ＣａＦ２、ＢａＦ２、ＳｒＦ２、ＭｇＦ２及びＢｅＦ２といったフッ化物や、フッ化物以外のハロゲン化物が挙げられる。【００８９】
また、電子輸送層を構成する半導体としては、Ｂａ、Ｃａ、Ｓｒ、Ｙｂ、Ａｌ、Ｇａ、Ｉｎ、Ｌｉ、Ｎａ、Ｃｄ、Ｍｇ、Ｓｉ、Ｔａ、Ｓｂ及びＺｎの少なくとも一つの元素を含む酸化物、窒化物又は酸化窒化物等の一種単独又は二種以上の組み合わせが挙げられる。
また、電子輸送層を構成する無機化合物が、微結晶又は非晶質の絶縁性薄膜であることが好ましい。電子輸送層がこれらの絶縁性薄膜で構成されていれば、より均質な薄膜が形成されるために、ダークスポット等の画素欠陥を減少させることができる。
尚、このような無機化合物としては、上述したアルカリ金属カルコゲナイド、アルカリ土類金属カルコゲナイド、アルカリ金属のハロゲン化物及びアルカリ土類金属のハロゲン化物等が挙げられる。【００９０】
（陰極）
陰極としては仕事関数の小さい（４ｅＶ以下）金属、合金、電気伝導性化合物及びこれらの混合物を電極物質とするものが用いられる。このような電極物質の具体例としては、ナトリウム、ナトリウム−カリウム合金、マグネシウム、リチウム、マグネシウム・銀合金、アルミニウム／酸化アルミニウム、アルミニウム・リチウム合金、インジウム、希土類金属等が挙げられる。
この陰極はこれらの電極物質を蒸着やスパッタリング等の方法により薄膜を形成させることにより、作製することができる。【００９１】
ここで発光層からの発光を陰極から取り出す場合、陰極の発光に対する透過率は１０％より大きくすることが好ましい。
また陰極としてのシート抵抗は数百Ω／□以下が好ましく、膜厚は通常１０ｎｍ〜１μｍ、好ましくは５０〜２００ｎｍである。【００９２】
（絶縁層）
有機ＥＬは超薄膜に電界を印可するために、リークやショートによる画素欠陥が生じやすい。これを防止するために、一対の電極間に絶縁性の薄膜層を挿入することが好ましい。
絶縁層に用いられる材料としては例えば酸化アルミニウム、弗化リチウム、酸化リチウム、弗化セシウム、酸化セシウム、酸化マグネシウム、弗化マグネシウム、酸化カルシウム、弗化カルシウム、弗化セシウム、炭酸セシウム、窒化アルミニウム、酸化チタン、酸化珪素、酸化ゲルマニウム、窒化珪素、窒化ホウ素、酸化モリブデン、酸化ルテニウム、酸化バナジウム等が挙げられる。
これらの混合物や積層物を用いてもよい。【００９３】
（有機ＥＬ素子の作製例）
以上例示した材料により陽極、正孔注入層、正孔輸送層、発光層、電子注入層等を形成し、さらに陰極を形成することにより有機ＥＬ素子を作製することができる。また陰極から陽極へ、前記と逆の順序で有機ＥＬ素子を作製することもできる。【００９４】
以下、透光性基板上に陽極／正孔注入層／正孔輸送層／発光層／電子輸送層／陰極が順次設けられた構成の有機ＥＬ素子の作製例を記載する。
まず適当な透光性基板上に陽極材料からなる薄膜を１μｍ以下、好ましくは１０〜２００ｎｍの範囲の膜厚になるように蒸着やスパッタリング等の方法により形成して陽極を作製する。
次に、この陽極上に正孔注入層及び正孔輸送層を設ける。これらの形成は、真空蒸着法、スピンコート法、キャスト法、ＬＢ法等の方法により行うことができるが、均質な膜が得られやすく、かつピンホールが発生しにくい等の点から真空蒸着法により形成することが好ましい。【００９５】
真空蒸着法により正孔注入層及び正孔輸送層を形成する場合、その蒸着条件は使用する化合物、目的とする正孔注入層及び正孔輸送層の結晶構造や再結合構造等により異なるが、一般に蒸着源温度５０〜４５０℃、真空度１０−７〜１０−３ｔｏｒｒ、蒸着速度０．０１〜５０ｎｍ／秒、基板温度−５０〜３００℃、膜厚５ｎｍ〜５μｍの範囲で適宜選択することが好ましい。【００９６】
次に、正孔輸送層上に発光層を設ける。発光層の形成も、所望の有機発光材料を用いて真空蒸着法、スパッタリング、スピンコート法、キャスト法等の方法により有機発光材料を薄膜化することにより形成できるが、均質な膜が得られやすく、かつピンホールが発生しにくい等の点から真空蒸着法により形成することが好ましい。真空蒸着法により発光層を形成する場合、その蒸着条件は使用する化合物により異なるが、一般的に正孔輸送層と同じような条件範囲の中から選択することができる。【００９７】
次にこの発光層上に電子輸送層を設ける。正孔輸送層、発光層と同様、均質な膜を得る必要から真空蒸着法により形成することが好ましい。蒸着条件は正孔輸送層、発光層と同様の条件範囲から選択することができる。【００９８】
最後に陰極を積層して有機ＥＬ素子を得ることができる。
陰極は金属から構成されるもので、蒸着法、スパッタリングを用いることができる。しかし下地の有機物層を製膜時の損傷から守るためには真空蒸着法が好ましい。
これまで記載してきた有機ＥＬ素子の作製は一回の真空引きで一貫して陽極から陰極まで作製することが好ましい。【００９９】
尚、本発明の有機ＥＬ素子の各層の形成方法は特に限定されない。具体的には、真空蒸着法、分子線蒸着法（ＭＢＥ法）、又は材料を溶媒に解かした溶液を使用したディッピング法、スピンコーティング法、キャスティング法、バーコート法、ロールコート法等の塗布法による公知の方法で形成することができる。【０１００】
本発明の有機ＥＬ素子の各有機層の膜厚は特に制限されないが、一般に膜厚が薄すぎるとピンホール等の欠陥が生じやすく、逆に厚すぎると高い印加電圧が必要となり効率が悪くなるため、通常は数ｎｍから１μｍの範囲が好ましい。【０１０１】
有機ＥＬ素子は電極間に電圧を印加することによって発光する。有機ＥＬ素子に直流電圧を印加する場合、陽極を＋、陰極を−の極性にして、５〜４０Ｖの電圧を印加すると発光が観測できる。尚、逆の極性で電圧を印加しても電流は流れず、発光は全く生じない。また、交流電圧を印加した場合には陽極が＋、陰極が−の極性になった時のみ均一な発光が観測される。印加する交流の波形は任意でよい。
［実施例］【０１０２】
以下、本発明の有機ＥＬ素子用材料及び有機ＥＬ素子について、実施例をもとに詳細に説明するが、本発明はその要旨を越えない限り実施例に限定されない。【０１０３】
実施例１［式（Ｂ−８）で示される化合物の合成］
（Ｂ−８）を以下の合成スキームに従い合成した。
【化３１】
2009008277.tif 000040
【０１０４】
尚、上記の合成スキームでは、（Ｂ−８ａ）と（Ｂ−８ｂ）並びにこれら化合物のトリフルオロメチル基の置換位置が異なる複数の異性体の混合物が得られるが、以下、この異性体混合物を（Ｂ−８）と記す。【０１０５】
ナフタレンテトラカルボン酸無水物３．０ｇ及び１，２−ジアミノ−３，５−トリフルオロベンゼン５．４ｇを酢酸３０ｍｌ中に投入し、５時間還流撹拌を行った。放冷後、析出した橙色結晶をろ過し、アセトニトリル、エタノールで洗浄した。さらに昇華精製を行い、橙色固体５．２ｇを得た。
この化合物のマススペクトル測定によりＭ／Ｚ＝６８４にピークが確認された。
この化合物をアセトニトリル中に０．０１モル／リットルの濃度で溶解させ、支持電解質として過塩素酸テトラブチルアンモニウム（ＴＢＡＰ）、作用極にグラッシーカーボン電極、対極に白金電極、参照電極に銀−塩化銀電極を用い、サイクリック・ボルタンメトリーにより還元電位を測定した。掃引速度０．１Ｖ／ｓで（Ｂ−８）の還元電位は−０．３Ｖであった。標準物質としてフェロセン（以下Ｆｃとする）を同様に測定し、第一酸化電位は０．５Ｖであり、そのフェロセンの酸化電位を基準とした場合、（Ｂ−８）の還元電位は−０．８Ｖ（ｖｓ  Ｆｃ＋／Ｆｃ）となる。【０１０６】
実施例２［式（Ａ−３）で示される化合物の合成］
（Ａ−３）を以下の合成スキームに従い合成した。
【化３２】
2009008277.tif 000041
【０１０７】
尚、上記の合成スキームでは、（Ａ−３ａ）と（Ａ−３ｂ）の混合物が得られるが、以下、この異性体混合物を（Ａ−３）と記す。【０１０８】
ピロメリット酸無水物２．４ｇと５，６−ジアミノ−２，３−ジシアノピラジン３．５ｇをピリジン５０ｍｌに加え、１２時間還流撹拌を行った。放冷後、析出した白色結晶をろ過し、アセトニトリル、エタノールで洗浄した。さらに昇華精製を行い、橙色固体１．５ｇを得た。
この化合物のマススペクトル測定によりＭ／Ｚ＝４６６にピークが確認された。
この化合物を実施例１と同様にサイクリック・ボルタンメトリーにより還元電位を測定した。標準物質としてフェロセン（以下Ｆｃとする）の第一酸化電位を基準とした場合、（Ａ−３）の還元電位は−０．６Ｖ（ｖｓ  Ｆｃ＋／Ｆｃ）であった。【０１０９】
実施例３［式（Ｃ−３）で示される化合物の合成］
（Ｃ−３）を以下の合成スキームに従い合成した。
【化３３】
2009008277.tif 000042
【０１１０】
４，４’−（ヘキサフルオロイソプロピリデン）ジフタル酸無水物４．９ｇ及びジアミノマロノニトリル３．６ｇを酢酸５０ｍｌ中に投入し、３時間還流撹拌を行った。放冷後、メタノールを加え、析出した白色結晶をろ過し、アセトニトリル、エタノールで洗浄した。さらに昇華精製を行い、白色固体２．４ｇを得た。
この化合物のマススペクトル測定によりＭ／Ｚ＝５８８にピークが確認された。
この化合物を実施例１と同様にサイクリック・ボルタンメトリーにより還元電位を測定した。標準物質としてフェロセン（以下Ｆｃとする）の第一酸化電位を基準とした場合、（Ｃ−３）の還元電位は−０．９Ｖ（ｖｓ  Ｆｃ＋／Ｆｃ）であった。【０１１１】
実施例４［式（Ｐ−１）で示される化合物の合成］
（Ｐ−１）を以下の合成スキームに従い合成した。
【化３４】
2009008277.tif 000043
【０１１２】
尚、上記の合成スキームでは、（Ｐ−１ａ）と（Ｐ−１ｂ）並びにこれら化合物のトリフルオロメチル基の置換位置が異なる複数の異性体の混合物が得られるが、以下、この異性体混合物を（Ｐ−１）と記す。【０１１３】
３，４，９，１０−ペリレンテトラカルボン酸無水物３．９ｇ及び１，２−ジアミノ−３，５−トリフルオロベンゼン６．１ｇを１−メチル‐２−ピロリドン１３０ｍｌ中に投入し、１０時間還流撹拌を行った。放冷後、析出した結晶をろ過し、Ｎ，Ｎ−ジメチルホルムアミド（ＤＭＦ）、エタノールで洗浄した。さらに昇華精製を行い、赤紫色固体２．７ｇを得た。
この化合物のマススペクトル測定によりＭ／Ｚ＝８０８にピークが確認された。
この化合物を実施例１と同様にサイクリック・ボルタンメトリーにより還元電位を測定した。標準物質としてフェロセン（以下Ｆｃとする）の第一酸化電位を基準とした場合、（Ｐ−１）の還元電位は−０．７Ｖ（ｖｓ  Ｆｃ＋／Ｆｃ）であった。【０１１４】
［有機ＥＬ素子］
実施例５
２５ｍｍ×７５ｍｍ×１．１ｍｍ厚のＩＴＯ透明電極付きガラス基板（ジオマティック社製）をイソプロピルアルコール中で超音波洗浄を５分間行なった後、ＵＶオゾン洗浄を３０分間行なった。【０１１５】
洗浄後の透明電極ライン付きガラス基板を真空蒸着装置の基板ホルダーに装着し、まず透明電極ラインが形成されている側の面上に前記透明電極を覆うようにして膜厚６０ｎｍで、実施例１で合成した式（Ｂ−８）の化合物及び下記式（Ｄ−１）で表される化合物を、２：９８（モル比）の比になるように成膜した。この混合膜は、正孔注入層として機能する。【０１１６】
続けて、この混合膜上に膜厚２０ｎｍで、下記式で示す化合物（ＨＴＭ−１）の層を成膜した。この膜は正孔輸送層として機能する。【０１１７】
さらに膜厚４０ｎｍのＥＭ１を蒸着し成膜した。同時に発光分子として、下記のスチリル基を有するアミン化合物Ｄ１を、ＥＭ１とＤ１の重量比が４０：２になるように蒸着した。この膜は、発光層として機能する。【０１１８】
この膜上に膜厚１０ｎｍのＡｌｑ膜を成膜した。これは、電子注入層として機能する。この後、還元性ドーパントであるＬｉ（Ｌｉ源：サエスゲッター社製）とＡｌｑを二元蒸着させ、電子注入層（陰極）としてＡｌｑ：Ｌｉ膜（膜厚１０ｎｍ）を形成した。このＡｌｑ：Ｌｉ膜上に金属Ａｌを蒸着させ金属陰極を形成し有機ＥＬ素子を形成した。【０１１９】
【化３５】
2009008277.tif 000044
【０１２０】
電流密度１０ｍＡ／ｃｍ２における駆動電圧と、初期輝度１０００ｎｉｔ、室温、ＤＣ定電流駆動での発光の半減寿命を測定した結果を表１に示す。【０１２１】
実施例６
実施例５において、正孔注入層に（Ｂ−８）のみを用いその膜厚を３ｎｍとし、正孔輸送層である（ＨＴＭ−１）の膜厚を７７ｎｍとした以外は同様に有機ＥＬ素子を形成し、評価した。結果を表１に示す。【０１２２】
実施例７
実施例５において、正孔注入層に実施例２で合成した（Ａ−３）のみを用いその膜厚を１０ｎｍとし、正孔輸送層である（ＨＴＭ−１）の膜厚を７０ｎｍとした以外は同様に有機ＥＬ素子を形成し、評価した。結果を表１に示す。【０１２３】
実施例８
実施例６において、正孔注入層に実施例３で合成した（Ｃ−３）のみを用いた以外は同様に有機ＥＬ素子を形成し、評価した。結果を表１に示す。【０１２４】
実施例９
実施例６において、正孔注入層に実施例４で合成した（Ｐ−１）のみを用いた以外は同様に有機ＥＬ素子を形成し、評価した。結果を表１に示す。【０１２５】
比較例１
実施例５において、正孔注入層を式（Ｄ−１）で示される化合物単独で成膜した以外は、同様に有機ＥＬ発光素子を形成し、評価した。
結果を表１に示す。【０１２６】
【表１】
2009008277.tif 000045
【産業上の利用可能性】
【０１２７】
本発明の有機ＥＬ素子用材料は、有機ＥＬ素子の構成材料、特に、正孔輸送層、正孔注入層の材料として好適である。また、電子写真感光体の電荷輸送材料としても用いることができる。
本発明の有機ＥＬ素子は、平面発光体やディスプレイのバックライト等の光源、携帯電話、ＰＤＡ、カーナビゲーション、車のインパネ等の表示部、照明等に好適に使用できる。
この明細書に記載の文献内容をここに援用する。
【図１】
2009008277.tif 000054
【国際調査報告】
2009008277.tif 000055
2009008277.tif 000056
2009008277.tif 000057
2009008277.tif 000058